(57)【要約】【課題】他の樹脂との良好な接着性及び適度な薄さを有する積層フィルムであって、生産性に優れる積層フィルムを提供する。【解決手段】本発明の積層フィルムは、高密度ポリエチレン及び低密度ポリエチレンを含有する層、ならびに、エチレン・一酸化炭素・（メタ）アクリル酸アルキルエステル共重合体を含有する層の少なくとも２層を有する。また、好ましくは前記低密度ポリエチレンが長鎖多分岐構造をもつ低密度ポリエチレンを含む。【選択図】なし【特許請求の範囲】
【請求項１】
高密度ポリエチレン及び低密度ポリエチレンを含有する層、ならびに、エチレン・一酸化炭素・（メタ）アクリル酸アルキルエステル共重合体を含有する層の少なくとも２層を有することを特徴とする積層フィルム。
【請求項２】
前記低密度ポリエチレンが長鎖多分岐構造をもつ低密度ポリエチレンを含む請求項１に記載の積層フィルム。
【請求項３】
前記エチレン・一酸化炭素・（メタ）アクリル酸アルキルエステル共重合体は、（メタ）アクリル酸アルキルエステルを５〜６０重量％を含有する請求項１又は２に記載の積層フィルム。
【請求項４】
前記エチレン・一酸化炭素・（メタ）アクリル酸アルキルエステル共重合体を含有する層は、エチレン・一酸化炭素・（メタ）アクリル酸アルキルエステル共重合体５０〜１００重量％を含有する層である請求項１から３のいずれか１つに記載の積層フィルム。
【請求項５】
前記高密度ポリエチレン及び低密度ポリエチレンを含有する層は、高密度ポリエチレン９９〜１０重量％及び低密度ポリエチレン１〜９０重量％を含有する層である請求項１から４のいずれか１つに記載の積層フィルム。
【請求項６】
前記高密度ポリエチレン及び低密度ポリエチレンを含有する層が、さらに抗菌剤を含有することを特徴とする請求項１から５のいずれか１つに記載の積層フィルム。
【請求項７】
前記抗菌剤が銀イオンを含む請求項６に記載の積層フィルム。
【請求項８】
高密度ポリエチレン及び低密度ポリエチレンを含有する層と、エチレン・一酸化炭素・（メタ）アクリル酸アルキルエステル共重合体を含有する層との間に、高密度ポリエチレン、低密度ポリエチレン及びエチレン・一酸化炭素・（メタ）アクリル酸アルキルエステル共重合体を含有する中間層を有する請求項１から７のいずれか１つに記載の積層フィルム。
【請求項９】
前記エチレン・一酸化炭素・（メタ）アクリル酸アルキルエステル共重合体を含有する層の厚みが１〜１０μｍである請求項１から８のいずれか１つに記載の積層フィルム。
【請求項１０】
積層フィルム全体の厚みが１０〜３０μｍである請求項１から９のいずれか１つに記載の積層フィルム。
【請求項１１】
壁装材表面保護層として用いられる請求項１から１０のいずれか１つに記載の積層フィルム。
【請求項１２】
前記壁装材が、ポリ塩化ビニル(ＰＶＣ）の発泡シートである請求項１１に記載の積層フィルム。
【発明の詳細な説明】
【技術分野】
【０００１】
本発明は、他の樹脂との良好な接着性を有し、且つ適度な薄さに効率よく製造される積層フィルムに関する。
【背景技術】
【０００２】
従来、壁装材の基材としては、諸物性に優れ成形加工性に優れること、装飾性に優れることや安価であることからポリ塩化ビニル系の樹脂基材が多用されている。そして、塩化ビニル系樹脂からなる壁装材は汚れやすく、また、多くの場合、塩化ビニル系樹脂からなる壁装材には可塑剤が配合されており、この可塑剤が表面にブリードすることから、壁装材の基材層上に、表面保護フィルムを積層し、壁装材に防汚性を付与する方法が知られている。
【０００３】
このような表面保護フィルムとしては、エチレン系共重合体が広く使用されており、例えば、下記特許文献１には、少なくとも、結晶性ポリプロピレン１００重量部に対して、エチレン系共重合体５〜１００重量部及び無機フィラー０．５〜４０重量部を含有する中間層を有し、引張破壊伸びが１６０％以上、かつ、ＡＳＴＭ Ｄ８８２に準ずる方法により測定した引張弾性率が３００〜１１００ＭＰａであることを特徴とする壁装材表面保護用積層フィルムが開示されている。
【０００４】
また、下記特許文献２には、エチレン不飽和カルボン酸共重合体又はエチレンと不飽和カルボン酸を主構成単位成分とする多元共重合体をベース樹脂とするアイオノマー、或いは、そのアイオノマーを主配合成分として含有する組成物からなる表皮層の一面に基材との熱接着性が良好な接着樹脂層を積層してなることを特徴とする熱接着性の基材表皮用積層フィルムが開示されている。
【先行技術文献】
【特許文献】
【０００５】
【特許文献１】特開２００６−０９６０２１号公報
【特許文献２】特開２００６−２０５５２７号公報
【発明の概要】
【発明が解決しようとする課題】
【０００６】
しかしながら、特許文献１に記載される積層フィルムは、接着層をフィルムの成形とは別工程（塗工）で作成するため、製造コストが高くなってしまう。
【０００７】
また、特許文献２に記載される積層フィルムは、フィルムを薄く製造しようとすると、製造ラインのスピードが抑制されて生産性が悪いため、製造コストが高くなってしまう。
一方で、フィルムの厚さが厚いと、エンボス賦型性が劣るため不具合が生じる。
【０００８】
すなわち、従来の技術では、塩化ビニル系樹脂等の他の樹脂との十分な接着性を有する積層フィルムであって、フィルムの成形と同工程で接着層が作成されると共に、適度な薄さを有する積層フィルムは得られていない。よって、本発明の目的は、優れた接着性と適度な薄さを有する積層フィルムを提供することにある。
【課題を解決するための手段】
【０００９】
本発明者らは、上記目的を達成するために鋭意研究した結果、エチレン・一酸化炭素・（メタ）アクリル酸アルキルエステル共重合体を含有する層と、高密度ポリエチレン及び低密度ポリエチレンを含有する層を積層することにより、優れた接着性をもつフィルムを適度な薄さに効率よく製造することができることを見出し、本発明を完成するに至った。
【００１０】
すなわち、本発明の要旨は、
（１）高密度ポリエチレン及び低密度ポリエチレンを含有する層、ならびに、エチレン・一酸化炭素・（メタ）アクリル酸アルキルエステル共重合体を含有する層の少なくとも２層を有することを特徴とする積層フィルム、
（２）前記低密度ポリエチレンが長鎖多分岐構造をもつ低密度ポリエチレンを含む上記（１）に記載の積層フィルム、
（３）前記エチレン・一酸化炭素・（メタ）アクリル酸アルキルエステル共重合体は、（メタ）アクリル酸アルキルエステルを５〜６０重量％を含有する上記（１）又は（２）に記載の積層フィルム、
（４）前記エチレン・一酸化炭素・（メタ）アクリル酸アルキルエステル共重合体を含有する層は、エチレン・一酸化炭素・（メタ）アクリル酸アルキルエステル共重合体５０〜１００重量％を含有する層である上記（１）〜（３）のいずれか１つに記載の積層フィルム、
（５）前記高密度ポリエチレン及び低密度ポリエチレンを含有する層は、高密度ポリエチレン９９〜１０重量％及び低密度ポリエチレン１〜９０重量％を含有する層である上記（１）から（４）のいずれか一つに記載の積層フィルム、
（６）前記高密度ポリエチレン及び低密度ポリエチレンを含有する層が、さらに抗菌剤を含有することを特徴とする上記（１）から（５）のいずれか１つに記載の積層フィルム。
（７）前記抗菌剤が銀イオンを含む上記（６）に記載の積層フィルム。
（８）高密度ポリエチレン及び低密度ポリエチレンを含有する層と、エチレン・一酸化炭素・（メタ）アクリル酸アルキルエステル共重合体を含有する層との間に、高密度ポリエチレン、低密度ポリエチレン及びエチレン・一酸化炭素・（メタ）アクリル酸アルキルエステル共重合体を含有する中間層を有する上記（１）〜（７）のいずれか一つに記載の積層フィルム、
（９）前記エチレン・一酸化炭素・（メタ）アクリル酸アルキルエステル共重合体を含有する層の厚みが１〜１０μｍである上記（１）〜（８）のいずれか一つに記載の積層フィルム、
（１０）積層フィルム全体の厚みが１０〜３０μｍである上記（１）〜（９）のいずれか一つに記載の積層フィルム、
（１１）壁装材表面保護層として用いられる上記（１）〜（１０）のいずれか一つに記載の積層フィルム、
（１２）前記壁装材が、ポリ塩化ビニル(ＰＶＣ）の発泡シートである上記（１１）に記載の積層フィルムに存する。
【発明の効果】
【００１１】
本発明によれば、基材フィルムとの優れた接着性を有し、適度な薄さを有する積層フィルムを提供することができる。また、本発明の積層フィルムは、生産ラインの速度を上げて生産することができるため、極めて生産性に優れている。
【発明を実施するための形態】
【００１２】
本発明の積層フィルムは、高密度ポリエチレン及び低密度ポリエチレンを含有する層、ならびに、エチレン・一酸化炭素・（メタ）アクリル酸アルキルエステル共重合体を含有する層の少なくとも２層を有する。
【００１３】
本発明の積層フィルムは、エチレン・一酸化炭素・（メタ）アクリル酸アルキルエステル共重合体を含有する層を接着層とし、高密度ポリエチレン及び低密度ポリエチレンを含有する層を防汚層とすることができる。
【００１４】
本発明において用いられるエチレン・一酸化炭素・（メタ）アクリル酸アルキルエステル共重合体とは、エチレンと一酸化炭素と（メタ）アクリル酸アルキルエステルとの共重合体であり、例えば、単量体であるエチレン、一酸化炭素、（メタ）アクリル酸アルキルエステルのそれぞれを、触媒としてのt−ブチルパーオキシイソブチレート又はアゾイソブチロニトリルなどと共に所定の割合で高速攪拌反応器中に供給して混合し、高温高圧下に高速で攪拌することによって単量体を共重合させるなどの方法で得ることができる。
【００１５】
本発明において使用される該共重合体は、（メタ）アクリル酸アルキルエステル成分におけるアルキル基は、直鎖状又は分岐状であって、その炭素数は１〜１８であり、具体的にはメチル基、エチル基、ｎ−プロピル基、イソプロピル基、ｎ−ブチル基、sec−ブチル基、t−ブチル基、イソブチル基、キシル基、２エチル−ヘキシル基、オクチル基等が挙げられ、この内炭素数２〜８のものが好ましい。また、本発明のエチレン・一酸化炭素・（メタ）アクリル酸アルキルエステル共重合体は、メルトフローレート（MFR１９０℃、２１６０ｇ荷重)（ＪＩＳ Ｋ７２１０−１９９９に準拠）が１〜１０００ｇ／１０分、より好ましくは５〜２００ｇ／１０分であることが好ましい。
【００１６】
本発明において用いられるエチレン・一酸化炭素・（メタ）アクリル酸アルキルエステル共重合体は、（メタ）アクリル酸アルキルエステルを好ましくは５〜６０重量％、より好ましくは２０〜５５重量％含有するものが用いられる。（メタ）アクリル酸アルキルエステルの含有率が５重量％以上であれば十分な熱接着強度が得られ、（メタ）アクリル酸アルキルエステルの含有率が６０重量％以下であればフィルム成形性が良好となる。また、前記共重合体は、エチレンを好ましくは３０〜９０重量％、より好ましくは４０〜８０重量％、一酸化炭素を１〜４０重量％、より好ましくは５〜３０重量％含有するものが望ましく用いられる。
【００１７】
また、本発明のエチレン・一酸化炭素・（メタ）アクリル酸アルキルエステル共重合体を含有する層には、他の樹脂を１種または複数種ブレンドすることができ、接着樹脂層の加工性、熱接着性向上の観点から、エチレン・メタクリル酸共重合体、エチレン・アクリル酸共重合体、エチレン・アクリル酸エチル共重合体、エチレン・酢酸ビニル共重合体等を例示することができる。これらの内でもエチレン・メタクリル酸共重合体、エチレン・アクリル酸共重合体がより好ましい。
【００１８】
尚、前記エチレン・一酸化炭素・（メタ）アクリル酸アルキルエステル共重合体を含有する層に、他の樹脂を一種又は複数種ブレンドする場合は、他の樹脂の含有量を、好ましくは５０重量％未満、より好ましくは３０重量％未満とし、エチレン・一酸化炭素・（メタ）アクリル酸アルキルエステル共重合体の含有量が、好ましくは５０重量％以上、より好ましくは７０重量％以上であることが望ましい。エチレン・一酸化炭素・（メタ）アクリル酸アルキルエステル共重合体の含有率が５０重量％以上であれば、接着性が低下することがなく、該接着性の経時安定性が低下してしまうという問題が生じない。従ってエチレン・一酸化炭素・（メタ）アクリル酸アルキルエステル共重合体の含有量を５０〜１００重量％とすることが好ましい。
【００１９】
本発明において用いられる高密度ポリエチレンとしては、密度が０．９４〜０．９７ｇ／ｃｍ３の低圧法で重合したポリエチレン、メタロセン触媒を用いて重合したポリエチレンなどが該当する。
【００２０】
本発明において用いられる低密度ポリエチレンとしては、密度が０．８８〜０．９４ｇ／ｃｍ３の高圧法で重合したポリエチレン、線状低密度ポリエチレン、メタロセン触媒を用いて重合したポリエチレンなどが該当するが、高圧法で重合した長鎖多分岐構造を有する低密度ポリエチレンを含むことが好ましい。尚、前記長鎖多分岐構造を有する低密度ポリエチレンとは、主鎖に長い枝分かれがある低密度ポリエチレンをいい、低密度ポリエチレン樹脂の全量に対して、１〜９０重量％を含有することが好ましく、これによれば、該高圧法で重合したポリエチレンは、長鎖多分岐構造をもち、成形速度をより加速することが可能となり、より効率良くフィルムを成形することができる。
【００２１】
本発明の高密度ポリエチレン及び低密度ポリエチレンを含有する層は、高密度ポリエチレン９９〜１０重量％及び低密度ポリエチレン１〜９０重量％を含有することが好ましい。高密度ポリエチレンが１０重量％であれば、積層フィルムの硬さが損なわれることがなく、製造時の巻き取り工程が円滑に行われるため好ましい。一方、低密度ポリエチレンが１重量％以上であれば、積層フィルムの柔軟性が損なわれることがなく、製造時の溶融状態での引張り工程において、均一に張ることができ、ラインスピードを低下させる必要がないため好ましい。
【００２２】
尚、高密度ポリエチレン及び低密度ポリエチレンを上記の配合で含有していれば、本発明の高密度ポリエチレン及び低密度ポリエチレンを含有する層に、フィルムの性能を損なわない範囲で他の樹脂を一種、又は複数種ブレンドすることができる。
【００２３】
本発明の前記高密度ポリエチレン及び低密度ポリエチレンを含有する層に添加する、他の樹脂としては、特に限定されないが、例えば、エチレン−酢酸ビニル共重合体、エチレン−（メタ）アクリル酸共重合体、エチレン−メチル（メタ）アクリル酸エステル、エチレン−エチル（メタ）アクリル酸共重合体、エチレン・ビニルアルコール共重合体、ポリプロピレン、クロロプレン、クロロスルホン化ポリエチレン、塩素化ポリエチレン、エチレン−α−オレフィンゴム、エチレン−プロピレンゴム、シリコーンゴム、アクリルゴム、フッ素ゴム等のゴムが挙げられる。
【００２４】
本発明の高密度ポリエチレン及び低密度ポリエチレンを含有する層、ならびに、エチレン・一酸化炭素・（メタ）アクリル酸アルキルエステル共重合体を含有する層は、いずれも、単層である必要はなく、複数の層からなることもできる。
【００２５】
本発明の高密度ポリエチレン及び低密度ポリエチレンを含有する層は、さらに抗菌剤を含有することが好ましい。特に壁紙材表面保護層として用いる場合には、一般に壁紙を貼る際にデンプン糊を使用することが多く、そのデンプン糊が残ると菌が増殖することがあるため、これを抑制するために抗菌剤を含有させることが好ましい。
【００２６】
抗菌剤としては、特に限定されるものではなく，有機系抗菌剤や無機系抗菌剤を用いることができ、例えば塩素イオン成分、金属イオン成分、ホタテパウダー成分、ゼオライト等を含む抗菌剤を挙げることができる。金属イオン成分となる抗菌性金属としては銀、銅、亜鉛が挙げられるが、中でも殺菌作用等、抗菌性の効果を優位に奏するものとして銀が好ましく、銀イオン成分を含む抗菌剤が好ましい。銀イオン成分を含む市販の抗菌剤としては、大日精化工業社製のダイキラーシリーズや東京インキ社製のＰＥＸシリーズ等が使用できる。
【００２７】
また、本発明においては、高密度ポリエチレン及び低密度ポリエチレンを含有する層と、エチレン・一酸化炭素・（メタ）アクリル酸アルキルエステル共重合体を含有する層との間に、高密度ポリエチレン、低密度ポリエチレン及びエチレン・一酸化炭素・（メタ）アクリル酸アルキルエステル共重合体を含有する中間層を有するが好ましい。これによって、製造時に出るフィルム片を当該中間層にリターンすることができ、リサイクルに都合が良いため、より製造コストを抑えることができる。
【００２８】
本発明の積層フィルムを構成する各層には、上述の成分の他に、必要に応じて、各種添加剤を含有することができ、例えば酸化防止剤、紫外線吸収剤、光安定剤、スリップ剤（滑剤）、アンチブロッキング剤、顔料、着色剤、充填剤、核剤、難燃剤、消臭剤等、通常ポリオレフィン系樹脂製フィルムに添加される添加剤を本発明の目的を損なわない範囲で添加することができる。
【００２９】
本発明の積層フィルムの厚さは、好ましくは１０〜３０μｍ、より好ましくは１５〜２５μｍであることが望ましい。積層フィルムの厚さが３０μｍ以下であれば、壁装材の保護層として厚過ぎることがなく、エンボス追従性に優れ、また透明性が落ちることがないため、本発明の積層フィルムが接着される塩化ビニル系樹脂等の他の樹脂の意匠性が損なわれることがなく好ましい。一方、積層フィルムの厚さが１０μｍ以上であれば、製造ラインのスピードが抑制されることがなく生産性が良好であり、製造コストの点で有利である。
【００３０】
また、本発明の積層フィルムには、高密度ポリエチレン及び低密度ポリエチレンを含有する層、ならびに、エチレン・一酸化炭素・（メタ）アクリル酸アルキルエステル共重合体を含有する層以外の、他の樹脂からなる層を積層することもできるが、その場合であっても、本発明のエチレン・一酸化炭素・（メタ）アクリル酸アルキルエステル共重合体を含有する層の厚さは、好ましくは１〜１０μｍ、より好ましくは３〜１０μｍであることが望ましい。この厚さが１μｍ以上であれば、塩化ビニル樹脂等の他の樹脂との接着性が不足することがなく、一方、１０μｍ以下であれば、積層フィルム全体の厚さが増してエンボス追従性や意匠性を損うことがないためである。また、高密度ポリエチレン及び低密度ポリエチレンを含有する層の厚さは、好ましくは０．１〜２９μｍ、より好ましくは５〜２７μｍであることが望ましい。この厚さが０．１μｍであれば、製造ラインのスピードが抑制されることがなく生産性が良好であり、製造コストの点で有利である。一方、２９μｍ以下であれば、フィルムの厚みが厚過ぎることがなくエンボス賦型性が良好となる。
【００３１】
本発明の積層フィルムは、他の樹脂との良好な接着性を有し、且つ該接着性がある他、防汚性に優れることから、壁装材表面保護層として用いられることが好ましい。また、塩化ビニル系樹脂との接着性に優れることから、前記壁装材表面保護層として用いられる場合には、前記壁装材が、ポリ塩化ビニル(ＰＶＣ）であることが好ましく、ポリ塩化ビニル(ＰＶＣ）の発泡シートの表面保護層として用いられることがエンボス加工性に優れることからより好ましい。尚、本発明の積層フィルムにエンボス加工を施す場合は、公知のエンボス版等を用いて模様を付与することが可能である。
【実施例】
【００３２】
以下、本発明の実施形態について実施例を用いて詳述するが、本発明はその要旨を越えない限り、以下の実施例に限定されるものではない。
【００３３】
（１）積層フィルムの作成
各々表１に記載されている配合により、ペレット状態でドライブレンドし、３台の東芝機械製単軸押出機（防汚層、接着層用：３５φｍｍ、Ｌ／Ｄ＝２５、中間層用：５０φｍｍ、Ｌ／Ｄ＝３２）のホッパーに、ブレンドした原料を投入し、外層用、中間層用押出機温度をＣ１：１９０℃、Ｃ２：２００℃、Ｃ３：２００℃、Ｃ４：２００℃、Ｃ５：２００℃のように設定し、セレクターを通し、フィードブロック部（温度設定２００℃）にて、防汚層／中間層／接着層の３種３層（または２種３層）構成に合流させ、５５０ｍｍ幅Ｔダイ（温度設定２００℃ リップ開度０．４ｍｍ）から押出した。押出された溶融樹脂は、冷却ロールを備えた巻き取り機（冷却ロール７００ｍｍ幅×φ３５０ｍｍ、ロール温度２３℃）にて冷却固化、巻取りし、実施例１〜８および比較例１，２の多層フィルムを各々得た。
【００３４】
（２）フィルム成形性
３層Ｔダイ共押出成形機で積層フィルムを作成する際の成形速度５０ｍ／ｍｉｎにおける成形性を以下の基準で評価した。
◎：生産性が極めて良好
○：安定生産が可能
×：安定生産が不可能（厚み変動など発生）
【００３５】
（３）接着性
テスター産業製 卓上ラミネーターにてPVC製の発泡壁紙とフィルムを１１０℃、ラミ圧２５kg/cmでラミネートを行った。その後２３℃、１時間保管後と５０℃、２週間保管後に、T型剥離試験で引張り速度１００mm/min、測定温度２３℃、試験片幅１inchで剥離強度測定を実施した。評価結果は以下の通りとした。
○  ：  ≧400g/inch（これより剥離強度が強いとPVC発泡壁紙材が破れる）
△  ：  200〜400g/inch
×  ：  ≦200g/inch
【００３６】
（４）エンボス賦型性
（３）に記載の条件で、ＰＶＣ壁紙に各フィルムを張り合わせた後に、エンボス加工を行なった。そのエンボス賦型性を目視で確認し、良好に賦型されているものを○、良好に賦型されていないものを×と評価した。
【表１】
2011152784.tif 000002
【００３７】
表１から、比較例１，２については、速度５０ｍ／ｍｉｎではフィルムを安定的に成形できないことが分かる。一方、本発明のフィルムである実施例１から実施例８については、前記速度での成形が可能であった。実際の生産に支障はないが、長鎖多分岐構造の添加率の低い実施例１３は、他の実施例に比べ、わずかにフィルム成形性が劣った。
さらに、実施例６と比べ、積層フィルムの厚みが適度に薄い実施例１〜５，７，８は、エンボス適正に優れ、良好にエンボス加工が賦型されていることが分かった。また、エチレン・一酸化炭素・（メタ）アクリル酸アルキルエステル共重合体を含有する接着層が他の実施品よりも薄い実施例７や、該層のエチレン・一酸化炭素・（メタ）アクリル酸アルキルエステル共重合体の含有量が他の実施品よりも少ない実施例８については、ポリ塩化ビニル製の発泡壁紙との接着性が弱く、その経時安定性が極めて低いこと、実施例１〜６については、ポリ塩化ビニル製の発泡壁紙との接着性が良好であり、且つ、その経時安定性が極めて高いことが分かった。
【００３８】
次に、防汚層に抗菌剤を含有させた実施形態についての実施例を示す。
【００３９】
（５）積層フィルムの作成
表２に記載されている配合により、上記実施例１等と同様の製造方法で積層フィルムを作成して、防汚層に各種の抗菌剤を含む実施例９〜２０の多層フィルムを各々得た。
【００４０】
（６）抗菌性
抗菌剤を含まないものを参考例として、実施例９〜２０の積層フィルムの抗菌性をＪＩＳ  Ｚ２８０１に準拠して以下の手順で評価した。
（抗菌性評価手順）
［１］培養した菌（大腸菌、黄色ブドウ菌）を５０ｍｍ角のサンプルに滴下する。
［２］３５℃±１℃、相対湿度９０％以上で２４時間培養する。
［３］培養後、試験片の菌を洗い出す。
［４］洗い出した溶液を１０倍に薄め、寒天平版の上で３５℃にて４８時間培養する。
［５］寒天平版の集落数を数え、その数を１０倍した物を生菌数とする（集落が無い場合は、＜１０（Ｃ：コロニー）となる）。
【００４１】
【表２】
2011152784.tif 000003
【００４２】
表２に示したように、抗菌剤を防汚層に含有させた積層フィルムを各種得ることができ、これらはいずれもフィルム成形性（成形速度５０ｍ／ｍｉｎ）に問題はなく、また上述の実施例から明らかなとおり、接着性やエンボス適性についても良好な評価結果が期待でき、さらに併せて抗菌性の効果を奏するものである。また、表２の結果から明らかなとおり、抗菌剤として銀イオンを含む実施例１２〜２０の態様は銀イオンを成分としない抗菌剤を用いた実施例９〜１１に比べて抗菌性が良好であった。中でも、実施例１２〜１４及び実施例１８〜１９の態様は生菌数＜１０という評価であって、壁紙材表面保護層として好ましい態様であり、特に実施例１８〜１９で用いた抗菌剤は抗菌剤マスターバッチの添加量が少なくても十分な効果を発揮しており、より好ましい態様であった。